(57)【特許請求の範囲】
【請求項１】
有機電子デバイスまたは光電子デバイスの製造方法であって、以下の工程を含む。
（ａ）複数のバンクと、前記複数のバンクのそれぞれの間に形成されたウェル構造と、を有する基板を提供する工程であって、当該工程において前記ウェル構造の表面のぬれ性とは異なり且つ異方性を有するぬれ性を付与できる複数のインプリント構造を前記バンクの表面が有しており、
（ｂ）前記ウェル構造上に有機溶液を置く工程であって、当該工程において前記ウェル構造以外のエリアに置かれたいかなる前記有機溶液も前記バンク表面の異方性を有するぬれ性によって少なくとも部分的にはじかれる。
【請求項２】
前記複数のインプリント構造は、長尺形状に形成されており、
前記インプリント構造は、前記ウェル構造以外のエリアに置かれた前記有機溶液を前記複数のインプリント構造の長軸方向に沿うように導く、
請求項１に記載の有機電子デバイスまたは光電子デバイスの製造方法。
【請求項３】
前記複数のインプリント構造は、
互いに平行であり、長軸方向に沿って延びている第１のインプリント構造セットと、
互いに平行であり、長軸方向に沿って延びている第２のインプリント構造セットと、
を有している、
請求項２に記載の有機電子デバイスまたは光電子デバイスの製造方法。
【請求項４】
前記第１のインプリント構造セットと前記第２のインプリント構造セットとは、互いに異なった大きさの幅を有している、
請求項３に記載の有機電子デバイスまたは光電子デバイスの製造方法。
【請求項５】
前記第１のインプリント構造セットと前記第２のインプリント構造セットの幅は、マイクロサイズかナノサイズのいずれかである、
請求項３に記載の有機電子デバイスまたは光電子デバイスの製造方法。
【請求項６】
前記第１のインプリント構造セットの幅は、１０μｍから１０００μｍの範囲から選択される、
請求項３に記載の有機電子デバイスまたは光電子デバイスの製造方法。
【請求項７】
前記第２のインプリント構造セットの幅は、０．１μｍから１００μｍの範囲から選択される、
請求項３に記載の有機電子デバイスまたは光電子デバイスの製造方法。
【請求項８】
前記有機溶液を置く工程（ｂ）は、インクジェットプリンティング、スピンコーティング、ディップコーティング、ロールコーティング、スプレーコーティング、ブレードコーティング、フレキソ印刷、および、スクリーン印刷のうちの少なくともいずれか１つの手段を用いた置く処理を含む、
請求項１に記載の有機電子デバイスまたは光電子デバイスの製造方法。
【請求項９】
前記基板の材料は、ガラス、セラミック、シリコン、石英、金属、および、プラスチックからなる群より選ばれる材料である、
請求項１に記載の有機電子デバイスまたは光電子デバイスの製造方法。
【請求項１０】
前記基板は、電極を含む、
請求項１に記載の有機電子デバイスまたは光電子デバイスの製造方法。
【請求項１１】
前記バンクは、高分子化合物の材料からできている、
請求項１に記載の有機電子デバイスまたは光電子デバイスの製造方法。
【請求項１２】
前記高分子化合物は、熱可塑性高分子を含む、
請求項１１に記載の有機電子デバイスまたは光電子デバイスの製造方法。
【請求項１３】
前記熱可塑性高分子は、ポリメタクリル酸メチル、ポリカーボネート、ポリスチレン、シクロオレフィンポリマー、ポリイミド、および、それの組み合わせからなる群より選択される、
請求項１２に記載の有機電子デバイスまたは光電子デバイスの製造方法。
【請求項１４】
前記高分子化合物は、フォトレジストを含む、
請求項１１に記載の有機電子デバイスまたは光電子デバイスの製造方法。
【請求項１５】
前記有機溶液は、発光有機分子、正孔輸送特性を備えた導電性高分子、電子輸送特性を備えた有機材料、発光ポリマー、光吸収性ポリマー、および、これの組み合わせからなる群より選択される有機化合物を含有する、
請求項１に記載の有機電子デバイスまたは光電子デバイスの製造方法。
【請求項１６】
前記有機化合物は、水、アニソール、トルエン、キシレン、ベンゼン、メシチレン、クロロホルム、ジクロロメタン、シクロヘキシルフェノール、エタノール、テトラヒドロナフタレン、テトラヒドロフラン、イソプロピル・アルコール、および、これの混合物からなる群より選択された溶剤で溶解される、
請求項１５に記載の有機電子デバイスまたは光電子デバイスの製造方法。
【請求項１７】
以下の工程を含む請求項１６に記載の有機電子デバイスまたは光電子デバイスの製造方法。
（ｃ）前記ウェル構造に置かれた前記有機溶液の溶剤を気化させる。
【請求項１８】
前記ウェル構造に有機化合物の複数層を置くための置く工程（ｂ）と、
その後の気化工程（ｃ）と、
を繰り返す工程を含む、
請求項１７に記載の有機電子デバイスまたは光電子デバイスの製造方法。
【請求項１９】
前記基板から不純物を除去する工程を含む、
請求項１に記載の有機電子デバイスまたは光電子デバイスの製造方法。
【請求項２０】
前記基板から不純物を除去する前記工程が、プラズマ処理を用いて前記不純物を除去することを含む、
請求項１９に記載の有機電子デバイスまたは光電子デバイスの製造方法。
【請求項２１】
以下の工程を含む基板製造方法。
（ａ）高分子化合物層がその上に形成された基板を提供し、その後に、
（ｂ）複数のバンクと、前記複数のバンクのそれぞれの間に形成されたウェル構造とをその上に形成するために少なくとも１つのモールドを前記高分子化合物層に当てる工程であって、当該当てる工程において前記少なくとも１つのモールドは前記バンク表面にインプリント構造を形成させるために表面にインプリント構造を有しており、このインプリント構造は前記ウェル構造の表面のぬれ性とは異なり且つ異方性を有するぬれ性を前記バンク表面に付与する。
【請求項２２】
前記当てる工程（ｂ）は、以下の工程を含む請求項２１に記載の基板製造方法。
ｂ１）前記複数のバンクと前記各バンクの間にそれぞれ形成された前記ウェル構造を形成するために、前記高分子化合物層に第１のモールドを当て、
ｂ２）前記工程（ｂ１）の後、前記バンク表面に前記インプリント構造を形成するために、第２のモールドを当てる。
【請求項２３】
前記当てる工程（ｂ）は、一つのモールドのみを用いて行われる、
請求項２１に記載の基板製造方法。
【請求項２４】
前記当てる工程（ｂ）は、前記高分子化合物層のガラス転移温度よりも高い温度で行われる、
請求項２１に記載の基板製造方法。
【請求項２５】
前記形作られたバンクに対して前記第２のモールドを当てるという工程（ｂ２）が行われる間の温度は、前記高分子化合物層のガラス転移温度よりも低い温度である、
請求項２２に記載の基板製造方法。
【請求項２６】
前記インプリント構造は、格子、堀、正方形、長方形、円、穴、および、柱からなる群より選択する形状を有する、
請求項２１に記載の基板製造方法。
【請求項２７】
複数のバンクと前記各バンクの間にそれぞれ形成されたウェル構造を有し、有機電子デバイスまたは光電子デバイスに用いられる基板であって、
前記バンクは、表面に、前記ウェル構造の表面のぬれ性とは異なり且つ異方性を有するぬれ性を付与できるインプリント構造を有しており、
ここで、前記ウェル構造以外のエリアに有機溶液が置かれた場合に、前記バンクの異方性を有するぬれ性によって少なくとも部分的にはじかれる。
【請求項２８】
前記ウェル構造以外のエリアに前記有機溶液が置かれた場合に、前記インプリント構造は、前記有機溶液を前記インプリント構造が延びている長軸に沿うように導く、
請求項２７に記載の基板。
【請求項２９】
有機電子デバイスまたは光電子デバイスの製造において、請求項２１に記載の基板製造方法によって製造された基板の使用。
【請求項３０】
請求項２１の基板製造方法により製造された基板。
【請求項３１】
請求項１に記載の有機電子デバイスまたは光電子デバイスの製造方法で作られた有機電子デバイスまたは光電子デバイス。
【請求項３２】
（ａ）高分子化合物層がその上に形成された基板を提供する工程と、
（ｂ）少なくとも１つのモールドを前記高分子化合物層に当てることにより、当該高分子化合物層に、複数のバンクと、前記複数のバンク間に形成されるウェル構造と、前記バンク表面に形成されるインプリント構造とを形成する工程と、
を含む基板製造方法であって、
前記少なくとも１つのモールドは、当該モールドを前記高分子化合物層に当てることにより、当該高分子化合物層に、前記複数のバンクと、前記ウェル構造と、前記インプリント構造とをそれぞれ形成するための構造を有しており、
前記複数のバンクおよび前記インプリント構造がそれぞれ長尺形状に形成されており、
前記インプリント構造は、前記複数のバンクの長軸方向に沿って延在しており、
前記（ｂ）工程では、前記インプリント構造を形成することにより、前記ウェル構造のぬれ性とは異なり、かつ、異方性を有するぬれ性を、前記バンク表面に付与する、
基板製造方法。
【発明の詳細な説明】
【技術分野】
【０００１】
本発明は、一般に、有機電子デバイスもしくは光電子デバイスの製造方法に関する。
【背景技術】
【０００２】
有機電子デバイスもしくは光電子デバイスは、通常、電極層の間に配置された活性有機材料（active organic material）が設けられている。機能素子を得るためには、通常、電極層および／または有機材料層上にパターンを形成することが必要である。
【０００３】
デバイス上にパターンを形成する既知の方法としては、分子構造の化学的変化をもたらすためにデバイスを電磁波に曝したり、化学エッチングして、エッチングされた材料を取り除くことでパターンを形成したりするようなステップがある。しかしながら、上記の方法については、多くの問題がある。まず、第１に、紫外線などの電磁波の照射により、デバイスが劣化してしまうことがある。第２に、化学物質を用いてデバイスを化学エッチングすることで、デバイスが汚れてしまうことがある。第３に、多くの工程が必要になるため、製造時間とコストが増大してしまうことがある。
【０００４】
別の手法では、有機的な電子デバイスと光電子デバイスを加工するためのインクジェットプリントの技術を用いることになる。インクジェットプリントでは、インクジェットスプレー・ヘッドを用いて、所望の特性を備えた有機化合物を基板の表面に有機溶液を置くことが行われる。インクジェットプリントは、既存技術の改良によって、有機トランジスタ（非特許文献１、２参照）やディスプレイ（非特許文献３、４参照）の制作においてコストを抑えることが考えられる。しかしながら、この技術をうまく実用化しようとする場合に障害となるのは、インクジェットヘッドによって置かれる有機液体中に存在する溶剤の広がりをコントロールすることである。例えば、溶剤を拡散させることで、約３０μｍの限られたパターンの分解を生じうる。
【０００５】
複数成分部分を含んだ基板の作製において、溶剤の拡散には、基板の異なる成分部分の間にまたがった汚染が生じうるという特定の問題がある。この問題を克服するために、基板は、一連のバンクとそれらの間に配置されたウェル（wells）に分けられる。有機液体が基板に印刷されて、特定のウェルに存在することになるように、バンクとウェルは、基板の表面にあらかじめパターン形成されている。これにより、バンクが物理的バリアとして働くことで、基板上での他の部分へ置かれる溶剤の移動を抑制する。しかしながら、インクジェットプリント技術の精度の限界により、ウェルの中におさまるのではなく、何らかの事情で有機溶液がバンクの表面に置かれることがある。このため、基板の意図しない部分にまで、有機溶剤が拡散していってしまうことになる。その上、ウェルに置かれた有機溶剤の特性についても、隣接しているバンクの表面にまで広がってしまうおそれがある。
【発明の概要】
【発明が解決しようとする課題】
【０００６】
上述した１つもしくはより多くの不利な点を克服するか、少なくとも良好にさせることができる有機電子デバイスもしくは光電子デバイスの製造方法の提供が求められている。
【課題を解決するための手段】
【０００７】
第１の観点では、有機電子デバイスもしくは光電子デバイスの製造方法を提供する。この製造方法は、以下のステップを有している。
（ａ）複数のバンクと各バンクの間にそれぞれ形成されたウェル構造(well formations)を有する基板であって、ウェル構造の表面のぬれ性とは異なる特定のぬれ性を付与できる程度の大きさのインプリント構造をバンクの表面が有している基板を用意する。
（ｂ）前記ウェル構造に有機溶液を置く。ここで、バンクの上に置かれている任意の有機溶液がバンクのぬれ性によって少なくとも部分的にはじかれる。
【０００８】
有機溶液が少なくとも部分的にバンク表面からはじかれることで、ウェル内部を除く基板の表面へ有機溶液を置くことが抑制されることが好ましい。したがって、この方法によって、基板の表面における有機溶液の広がりが調整される、すなわち、有機溶液を置くことを避けたいバンク表面への有機溶液の広がりが調整される。有機溶液を基板における所望のエリアに直接的に置くことができる方法であること、それにより、有機電子デバイスもしくは光電子デバイスの製造方法において、インクジェットプリント技術を利用できるようになることがより好ましい。
【０００９】
表面に対して化学的除去処理を任意に行いながら、基板表面のバンクに対して特定のぬれ性を付与しうる方法であることが好ましい。
【００１０】
基板の温度特性、化学特性および光学特性のうちの少なくとも１つに影響を与えること無く、基板表面のバンクに対して特定のぬれ性を付与しうる方法であることが好ましい。
【００１１】
第２の観点では、以下のステップを有する基板製造方法を提供する。
ａ）高分子化合物層が表面に形成された基板を準備する。
ｂ）複数のバンクとその間に交互に設けられているウェル構造を表面に設けるために、少なくとも１つのモールドを前記高分子化合物層に当てる。ウェルの表面とは異なる特定のぬれ性をバンクの表面に付与するインプリント構造をバンク表面に設けるために、前記少なくとも１つのモールドは、インプリント形成表面を有している。
【００１２】
第３の観点では、有機電子デバイスもしくは光電子デバイスにおいて用いられ、複数のバンクとその間に交互に設けられているウェル構造を表面に有する基板を提供する。バンク表面は、ウェルの表面とは異なる特定のぬれ性をバンクの表面に付与する程度の大きさのインプリント構造をその表面に有している。ここで、ウェル構造に有機溶液が置かれる際に、バンク表面に置かれる任意の有機溶液は、バンクのぬれ性によって、少なくとも部分的にはじかれる。
【００１３】
第４の観点では、第２の観点の有機電子デバイスもしくは光電子デバイスの製造方法によって製造された基板の使用を提供する。
【００１４】
第５の観点では、第２の観点の方法によって製造された基板を提供する。
【００１５】
第６の観点では、第１の観点の方法で製造された有機電子デバイスもしくは光電子デバイスを提供する。
【００１６】
（定義）
ここで用いられる以下の用語は、示した意味を持っているものとする。
【００１７】
‘有機電子デバイス’の語は、有機デバイスを操作する際の不可欠な活性剤としての有機化合物（特に、有機層の形態で）を利用するいかなる電子デバイスも含まれるように、広く解釈される。有機電子デバイスには、例えば、有機発光デバイス（ＯＬＥＤｓ）、高分子発光デバイス（ＰＬＥＤｓ）、有機トランジスタ、および、有機的な光起電力デバイスが含まれるが、これらに限定されない。ＯＬＥＤｓまたはＰＬＥＤｓについては、発光有機分子、発光高分子化合物、正孔輸送特性を備えた導電性高分子、電子輸送特性を備えた有機材料、および、これらの組み合わせから成る群より選択された有機化合物であってもよい。有機トランジスタについては、有機化合物としては導電性高分子であってもよい。有機的な光起電力デバイスについては、光吸収高分子、導電性高分子、および、これらの組み合わせから成る群より選択された有機化合物であってもよい。
【００１８】
‘有機光電子デバイス’の語は、光応答性のもしくは発光可能な活性剤としての有機化合物（特に、有機層の形態で）を利用するいかなる電子デバイスも含まれるように、広く解釈される。その有機化合物としては、例えば、電流によって励起された際に発光可能な発光高分子であってもよい。例えば、米国特許第５９５２７７８号や、第６８８５０２５号、および、第６５８６８７６号において開示されているようなＯＬＥＤｓ含有物、および、米国特許第６４０３２３６号や第５９８０７８１号において開示されているようなＰＬＥＤｓが挙げられる。この有機化合物としては、光応答性であって、光を吸収し、電気エネルギに変換するものであってもよい。例えば、米国特許第５９８６２０６号や米国特許出願第２００５０２８４５１３号において開示されているような高分子太陽電池を含むものであってもよい。
【００１９】
‘導電性高分子’の語は、典型的な金属（導体）と電気絶縁体との間における高分子の電気伝導性において、半導体として用いられるいかなる高分子も含まれるように広く解釈される。通常、導電性高分子の表面抵抗率は、１０1〜１０7オーム／スクエアの範囲である。当該技術分野で周知のように、電荷移動錯体と伝導性アセチレンとの２種類の導電性高分子がある。また、‘導電性高分子’の語は、本来不導体または不良導体である高分子化合物について電気伝導率を生じさせるもしくは高めるために、電気的伝導性の添加物を適当にドープさせた、いかなる高分子も含まれる。さらに、導電性高分子は、エレクトロルミネッセンスの特性を持っていてもよい。
【００２０】
‘発光高分子化合物’の語は、励起状態で発光できる、いかなる高分子化合物も含まれるように広く解釈される。発光高分子化合物の励起は、電流が高分子化合物を通過したことによるものであってもよい。そのような発光高分子化合物の種類は、この技術において知られているものとして理解される。例えば、このような発光高分子化合物は、米国特許７１６６２３９において開示されている。
【００２１】
‘光吸収高分子化合物’の語は、光を吸収して、光エネルギを電気エネルギに変換できるいかなる高分子化合物も含まれるように広く解釈される。また、光吸収高分子化合物は、光起電性高分子化合物とも呼ばれる。光起電性高分子化合物がどう機能するかということに関する詳細なメカニズム、および、そのような高分子化合物の例については、G. G. Wallace他による「Conjugated Polymers: New Materials for Photovoltaics」（Chemical Innovation,2000 Vol.30 No.1（P.14〜P.22）において述べられている。
【００２２】
'有機溶液’の語は、適切な溶媒中の有機化合物と実質的に均質な混合物を参照することで広く解釈される。上述のように、有機化合物は、適当であるデバイスの種類に拠るものであり、発光有機分子、発光高分子化合物、光吸収高分子化合物、正孔輸送特性を備えた導電性高分子、または、電子輸送特性を備えた有機材料であってもよい。有機溶液は、終了段階における処理を容易にするために存在させてもよく、いかなる不溶性有機化合物をも取り除くために、フィルターにかけられていてもよい。有機溶液は、実質的に有機溶液の特性を改良する適当な添加物を含んでいてもよい。そのような特性としては、有機溶液の印刷適性、溶解度、粘着性または性能を含めても良いが、これらに限られない。米国特許第７１１５２１６号において、このような有機溶液を作る適切な方法が開示されている。選択される溶媒は、溶解される有機化合物の種類に拠るものであり、そのような溶媒は当該分野の当業者に知られていることは理解されよう。
【００２３】
表面について適用される‘ぬれ性’の語は、表面の検査液滴の広がりを許容するか禁じるかといういかなる特性も含むものとして、広く解釈される。検査液滴の広がりは、表面荒さと表面エネルギに依存する。表面のぬれ性は、液滴と固体表面との間の接触角を測定することによって、決定してもよい。接触角の値や測定の方向によって、等方性または異方性の表面のぬれ性は、疎液性（ｌｉｑｕｉｄｐｈｏｂｉｃ）であるか、または親液性（ｌｉｑｕｉｄｐｈｉｌｉｃ）であると解釈することも可能である。液滴の広がりや後退の振る舞いは、一般に、Wenzel方程式（R. N. Wenzel による"Resistance of Solid Surfaces to Wetting by Water", Industrial and Engineering Chemistry, 1936, 28 (8), page 988を参照されたい））、または、Cassie方程式（A. B. D. Cassieによる"Contact Angle", Discussions of the Faraday Society, 1948, 3, page 11を参照されたい）によって、モデル化してもよい。しかしながら、いくつかの場合、これらの方程式を当業者に知られているように変形させることによりこのような振る舞いをモデル化してもよい。
【００２４】
液体について適用される‘ぬれ力’の語は、液体が自由に固体の表面を濡らす能力を参照しつつ、広く解釈される。液体のぬれ力は、固気界面、液気界面、および固液界面の表面エネルギに依存する。一滴の液体が固体表面に置かれるとき、２つの状況のうちのいずれかが生じる。第１の状況では、お互いに比べて、液体分子が対象物の表面の固体分子により強い吸引力を有しているなら、液体は表面を濡らす。しかしながら、第２の状況では、反対のことが起こり、液体は、表面でビーズ状になる傾向があり、固体表面を濡らさない。固体表面に置かれた液滴の接触角を測定することによって、液体のぬれ力を決定してもよい。
【００２５】
本明細書において、「接触角」の語は、液体／固体界面において測定されるいかなる角度も含むものとして広く解釈される。接触角は、系に特有であり、液体／固体界面の表面張力に依存する。接触角と表面ぬれ性との関係の考察は、R. Asthana and N. Sobczak による"Wettability, Spreading, and Interfacial Phenomena in High-Temperature Coatings", JOM-e, 2000, 52 (1) に見ることができる。接触角は、２つの方向から測定できる。本明細書においては、前後軸を長手方向として、θxは、前後軸に垂直な「Ｘ」方向において測定された接触角を指し、θyは、前後軸に平行もしくは並んだ「Ｙ」方向において測定された接触角を指す。接触角度（θxまたはθy）の値は、表面のぬれにくさ（liquidphobicity）またはぬれやすさ（liquidphilicity）を示しうる。Δθ（ここで、Δθ=θy-θx）によって表されるこれらの２つの接触角の差は、ぬれ性の等方性または異方性の程度を示している。
【００２６】
表面について言及する場合、“ぬれにくい（liquidphobic）”と“ぬれにくさ（liquidphobicity）”の語は、表面上の液滴を実質的に広がらせないような表面のいかなる特性をも含むように広く解釈される。一般に、液滴と表面の間の接触角が９０°より大きいなら、表面は、ぬれにくいか、あるいは、ぬれにくさを示す。同様に、「疎水性の」の語と「疎水性」の語は、表面に置かれた液体が水であるときに、表面がぬれにくいか、またはぬれにくさを示すことを意味する。水滴と表面の間の接触角が１５０°より大きい場合には、その表面は超疎水性であると定義される。また、液体のぬれ力について言及する場合に、「ぬれにくい」の語と「ぬれにくさ」の語を用いることができる。液体が置かれる固体の表面を実質的に濡らさない液体は、ぬれにくい液体（liquidphobic liquid）と呼ばれる。
【００２７】
表面について言及する場合、“ぬれやすい（liquidphilic）”と“ぬれやすさ（liquidphilicity）”の語は、表面上の液滴を実質的に広がらせるような表面のいなかる特性をも含むように広く解釈される。一般に、液滴と表面の間の接触角が９０°より小さい場合には、表面はぬれやすいことになる。同様に、「親水性の」の語と「親水性」の語は、表面に置かれた液体が水であるときに、表面がぬれやすいか、またはぬれにくさを示すことを意味する。水滴と表面の間の接触角が概ね０°である場合には、その表面は超親水性であると定義される。また、液体のぬれ力について言及する場合に、「ぬれやすい」の語と「ぬれやすさ」の語を用いることができる。液体が置かれる固体の表面を実質的に濡らす液体は、ぬれやすい液体（liquidphilic liquid）と呼ばれる。
【００２８】
ぬれ性もしくはぬれ力について言及する場合に、「等方性の」の語または「等方性」の語は、異なる方向から測定した場合の見かけの接触角の類似度合いを意味する。一般に、接触角は２つの方向から測定され、これらの２つの方向は互いに垂直である（すなわち、上述したＸ方向とＹ方向）。２つの接触角の値の差が小さければ小さいほど、等方性の度合いは、より大きいことになる。
【００２９】
ぬれ性もしくはぬれ力について言及する場合に、「異方性の」の語または「異方性」の語は、異なる方向から測定した場合の見かけの接触角の離れ度合いを液滴が有することを意味する。一般に、接触角は２つの方向から測定され、これらの２つの方向は互いに垂直である（すなわち、上述したＸ方向とＹ方向）。２つの接触角の値の差が大きければ大きいほど、異方性の度合いは、より大きいことになる。
【００３０】
「ナノ／マイクロ−インプリントパターン転写」の語は、定められたパターンもしくは構造を有するモールドを、ある温度および圧力下で表面に当てることにより、マイクロ／ナノサイズのパターンや構造を基板表面にプリントもしくは作製する、いかなる方法についても含まれるように広く解釈される。マイクロ／ナノインプリンティングパターン転写については、米国特許第５７７２９０５号の方法を参照することができる。
【００３１】
「マイクロサイズ」の語は、約１μｍから約１００μｍの範囲にある任意のサイズを含むように解釈される。ここに使用される「マイクロ構造」の語は、「マイクロサイズ」の特徴を含む構造を示すことになる。
【００３２】
「ナノサイズ」の語は、約１μｍより小さい任意のサイズを含むように解釈される。ここに使用される「ナノ構造」の語は、「ナノサイズ」または「サブミクロン」の特徴を含む構造を示すことになる。
【００３３】
「三次元」の語は、水平変化量（厚さ）と深さの変化量とを両方持ち合わせたいかなる構造、構造上の特色、インプリント構造またはパターンをも含むように広く解釈される。
【００３４】
「階層的な」の語は、連続して行われるいかなる関連ステップも含むように広く解釈される。例えば、「階層的なナノインプリンティング」の語は、高分子基板の表面におけるナノサイズのインプリント構造の順次適用することを意味する。１つの実施例では、階層的なナノ／マイクロ−インプリンティングは、基板表面に別々に次々と付けられる２つのモールドを用いながら行われる。他の実施例においては、複雑な階層構造を作成するのに２つより多いモールドを使用することができる。通常、前のインプリント構造と比べると、それに続くインプリント構造は、（階層構造がインプリント構造のＺ軸方向に沿う高さ方向のサイズの変化を示すように、より小さな大きさとなる。
【００３５】
「ガラス転移温度」（Ｔg）の語は、ゴムのような状態とガラス状態との間の高分子化合物のいかなる温度をも含むように解釈される。これは、Ｔg'よりも高温では、高分子化合物がゴムのようになることを意味し、破砕されることなく、弾性のまたはプラスチックの変形を受けることができる。この温度より高い温度では、そのような高分子化合物は、圧力の下における流れを引き起こしうる。高分子化合物の温度がＴgより低温まで下がるとき、一般に、高分子化合物は柔軟性を失い、圧力が高分子化合物に掛けられた場合には脆くなって壊れることになる。Ｔgは、鋭く変化する温度ではなく、段階的に変化する温度であり、実験条件（例えば、膜厚、高分子化合物の立体規則性など）に依存する何らかの影響を受けやすい点に注意する。実際の高分子化合物の膜のＴgは、膜厚の関数として変化する。Ｔgは、ここでは、高分子基板のバルクガラス転移温度として定義づけられる。バルクガラス転移温度は、論文において広く取り決められている特定の値である。高分子化合物のガラス転移温度の値は、Dr D. T. Wuによって編集された“PPP Handbook （登録商標） software, 2000"から得ることができる。
【００３６】
「プラズマ処理」の語は、表面の有機不純物が少なくとも部分的に破壊されるように、プラズマへ表面をさらすことであればいかなる態様も含むように広く解釈される。
そのようなプラズマは、一般に、高周波（ＲＦ）源やマイクロ波源によって発生される、酸素（Ｏ2）、アルゴン、および、酸素とアルゴンの混合物のような低圧酸化プラズマである。
【００３７】
「実質的に」の語は、「完全に」が除かれるものではない。例えば、Ｙが「実質的に不要」という場合には、Ｙが完全に不要であってもよい。ここで、必要に応じて、本発明の定義から「実質的に」という語を除いてもよい。
【００３８】
別途指定されていない限り、「含んでいる」の語や「含む」の語やそれの文法的に異形な語は、「限定されていない」の語や「包括的な」の語を表すことを意図するので、それらは、述べられている要素を含むだけでなく、さらに、述べられていない要素を含んでいてもよい。
【００３９】
ここで用いられている「約」の語は、典型的には示された値のプラスマイナス５％の程度を意味し、より典型的には示された値のプラスマイナス４％の程度を意味し、より典型的には示された値のプラスマイナス３％の程度を意味し、より典型的には示された値のプラスマイナス２％の程度を意味し、さらに典型的には示された値のプラスマイナス１％の程度を意味し、そして、さらに典型的には示された値のプラスマイナス０．５％の程度を意味するものとする。
【００４０】
本開示を通じて、範囲を示すことによって、ある実施例が明らかにされる場合がある。範囲を示すことは、単に便宜と簡潔さのためであって、示された範囲について厳格に限定した解釈がなされるべきではない、というように理解されるべきである。従って、１つの範囲を示した場合には、範囲内の個々の数値と同様に、すべての取り得るサブ範囲についても明示されていると解釈されるべきである。例えば、１つの範囲として１〜６のような範囲が記載されている場合には、例えば、その範囲内における１、２、３、４、５および６の各値と同様に、１〜３、１〜４、１〜５、２〜４、２〜６、３〜６などの各サブ範囲についても、明示されていると解釈されるべきである。これは、範囲の広さにかかわらず適用される。
【図面の簡単な説明】
【００４１】
添付図面は、記載された実施例を図示し、記載された実施例の原理についての説明に役立てる。しかしながら、図面は、本発明の限界の定義のために設計されているのではなく、図示のためだけに示されており、本発明を限定するものとして理解されるべきではない。
【図１】記載された実施例において、バンクとインプリント構造を基板に形成するための方法の回路図である。
【図２】他の記載された実施例において、バンクとインプリント構造を基板に形成するための方法の回路図である。
【図３】１つのモールドステップにおいて、バンクおよびインプリント構造を形成するために用いられるモールドの横断面図である。
【図３Ａ】図３で示されたモールドの一部の部分拡大図である。
【図４】有機溶液を置くことについて記載された実施例に関して、インクジェットプリンティングを用いて構成された有機電子デバイス５０の横断面図である。
【図５Ａ】ウェル間の有機溶液の流れを示すためにバンクに形成されたインプリント構造を有する基板の平面図である。
【図５Ｂ】インクジェットプリンティングを用いて有機溶液が置かれた図５Ａの基板の斜視図である。
【図６Ａ】典型的な階層構造に関する原子間力顕微鏡の立体画像である。ここでは、長手方向に形成されたインプリント構造の第１のセットは、長手方向に形成されたインプリント構造の第２のセットに対して垂直である。この図の大きさは、ｘ軸１区分あたり１０μｍであり、ｚ軸１区分あたり７００ｎｍである。
【図６Ｂ】典型的な階層構造に関する原子間力顕微鏡の立体画像である。ここでは、長手方向に形成されたインプリント構造の１セットがその上に配置されている。この図の大きさは、ｘ軸１区分あたり２μｍであり、ｚ軸１区分あたり７００ｎｍである。
【図７】バンクに形成された典型的なインプリント構造の表面に置かれた２つのタイプの溶剤の全体概略図である。
【図７Ａ】図７においてθx方向から見た場合の、インプリント構造が形成されている表面に置かれたアニソール小滴に関する視像である。
【図７Ｂ】図７においてθx方向から見た場合の、インプリント構造が形成されている表面に置かれた水滴に関する視像である。
【図７Ｃ】図７においてθy方向から見た場合の、インプリント構造が形成されている表面に置かれたアニソール小滴に関する視像である。
【図７Ｄ】図７においてθy方向から見た場合の、インプリント構造が形成されている表面に置かれた水滴に関する視像である。
【発明を実施するための形態】
【００４２】
（任意の実施例の開示）
有機電子デバイスもしくは光電子デバイスの製造方法について、例示的で非限定的な実施例を以下に示す。
【００４３】
方法は以下のステップを含む。
（ａ）複数のバンクと各バンクの間にそれぞれ形成されたウェル構造(well formations)を有する基板であって、ウェル構造の表面のぬれ性とは異なる特定のぬれ性を付与できる程度の大きさのインプリント構造をバンクの表面が有している基板を用意する。
（ｂ）前記ウェル構造に有機溶液を置くと、バンクの上に置かれている任意の有機溶液がバンクのぬれ性によって少なくとも部分的にはじかれる。
【００４４】
インプリント構造の形状は、一般に、長手方向であってもよい。ここで、各インプリント構造は、長手軸方向に沿って伸びている。インプリント構造は、長手軸方向に沿って互いに平行に伸びる第１インプリント構造セットと、長手軸方向に沿って互いに平行に伸びる第２インプリント構造セットを備えていてもよい。
【００４５】
第１インプリント構造セットの長手軸方向と第２インプリント構造セットの長手軸方向とがなす角は、約０°から約９０°まで、約０°から約４５°まで、および、約４５°から約９０°までからなる群より選択される範囲であってもよい。
【００４６】
モールドによってインプリンティングできるものであればどんな材料も使用することができるが、バンクは、高分子材料で構成されていてもよい。
【００４７】
本方法は、バンクのための高分子材料として熱可塑性高分子を選定するステップを含んでいてもよい。熱可塑性高分子の例としては、ポリメタクリル酸メチル、ポリカーボネート、ポリスチレン、シクロオレフィンポリマー、ポリイミド、およびそれの組み合わせからなる群より選択されてもよい。
【００４８】
他の実施例としては、高分子材料は、フォトレジストまたは感光性樹脂であってもよい。このフォトレジストは、ネガ型またはポジ型であってもよい。フォトレジストの例としては、アクリル酸（例、多官能性のエポキシ・アクリレートまたは多官能性のアクリル酸のための）やエポキシ樹脂などの光重合性の単量体から、または、ノボラック樹脂とキノンジアジド化合物との組み合わせなどの組成から、構成されていてもよい。感光性樹脂の例としては、ポリイミドまたはシクロオレフィンポリマーから得られるものであってもよい。
【００４９】
フォトレジスト材料としては、アメリカ合衆国のマサチューセッツ、ニュートンのＭｉｃｒｏＣｈｅｍ社から得られるＳＵ−８（登録商標、以下同じ）などのように、エポキシベースのネガ型レジストを含有しているものが適切である。
【００５０】
高分子材料は、高分子化合物に微粒子が添加されているかまたは包含されている高分子複合材料であってもよい。このような微粒子としては、炭酸カルシウム、ファイバー、グラスファイバー、炭素ファイバー、カーボンナノチューブ、およびこれらの混合物からなる群より選択してもよい。
【００５１】
バンクの形成に用いられる高分子材料は、実質的にバンクに電気を通さないはずのものであることが理解される。その上、高分子材料は、ウェル、基板または回路基板において有機溶液と実質的に反応しないものとすべきである。このような高分子材料は、機械的強度、温度安定性、有機溶媒に対する化学的不活性を付与するものを選んでもよい。
【００５２】
高分子材料は最初に、層として基板に置かれてもよい。高分子材料は、基板表面においてスピンコートされるようにしてもよい。
【００５３】
基板表面に階層構造を形成させるために、上記方法では、ナノ／マイクロ−インプリンティングパターン転写を行うステップを含んでいてもよい。
【００５４】
バンクおよび／またはインプリント構造が形成された後において、上記方法では、基板表面をプラズマ処理するステップを含んでいてもよい。プラズマ処理の例としては、アルゴンプラズマ、大気中のプラズマ、紫外線プラズマ、オゾンプラズマ、酸素プラズマ、過酸化物または他の酸化種にさらすことが挙げられる。プラズマは、基材表面からの余分な高分子材料の除去を促すものであってもよい。例えば、ウェル領域に置かれたいかなる高分子材料についても、プラズマ処理によると、取り除くことが可能となりうる。
【００５５】
バンクおよび／またはインプリント構造のぬれ性を調節するために、上記方法では、フッ化物とともにバンクおよび／またはインプリント構造を処理するステップを含んでいてもよい。例えば、バンクおよび／またはインプリント構造の疎水性をさらに増加させるために、フッ素化ガスを使用してもよい。
【００５６】
基板表面の材質は、ガラス、セラミック、シリコン、石英、金属、およびプラスチックからなる群より選択されるものとすることができる。
【００５７】
基板は、さらに電極を含んでいてもよい。この電極は、バンクやインプリント構造が形成される前に、基板表面に置かれてもよい。この電極は、バンクやインプリント構造が形成された後に、基板表面に置かれてもよい。電極は、真空置き、スパッタリング、電子ビーム置き、イオンプレーティング、メッキ、熱圧着または化学気相蒸着法などの手段を用いて置かれうる。電極は、アノードであってもカソードであってもよい。電極は、高分子材料と架橋されていてもよい。
【００５８】
アノードは、正孔注入層として機能して、約４．５ｅＶを超えて機能する材料を含有した導電層であってもよい。アノードの材質は、金属、金属酸化物、黒鉛、ドープ無機半導体、および、ドープ導電性高分子からなる群より選ばれるものであってもよい。この金属としては、元素周期表のＩＢ族、ＶＩＩＩＢ族、ＩＶＡ族、ＩＩＡ族またはＩＩＢ族から選択してもよい。金属の例としては、プラチナ、銅、銀、ニッケル、金、パラジウム、インジウム、鉛、スズ、およびそれの混合物からなる群より選択することができる。金属酸化物の例としては、酸化鉛、酸化亜鉛、酸化インジウム、インジウム酸化亜鉛、インジウムスズ酸化物、酸化スズ、マグネシウム酸化インジウム、カドミウム酸化スズ、およびそれの混合物からなる群より選択することができる。このような金属または金属酸化物は、適当なドーパントをドープすることができる。ドープ無機半導体の例としては、元素周期表のＩＩＩＡ族、ＩＶ族またはＶＡ族から選ぶことができ、シリコン、ゲルマニウム、ガリウムヒ素、およびそれの混合物からなる群より選択することができる。ドープ導電性高分子の例としては、ポリアニリン、ポリピロール、ポリチオフェン、共役高分子、共重合体、およびそれの誘導体からなる群より選択することができる。
【００５９】
アノードの厚さは、通常、約５０ｎｍから約５００ｎｍの範囲であり、望ましくは約１００ｎｍから約３００ｎｍ、より望ましくは約１２０ｎｍから約２５０ｎｍである。
【００６０】
カソードは、電子注入層として機能するものであってもよく、仕事関数の小さな材料を含有した導電層であってもよい。カソードの材料は、元素周期表のＩＡ族、ＩＩＡ族、ＩＩＩＢ族、ＩＶＢ族、ＶＢ族、ＶＩＢ族、ＶＩＩＢ族、ＶＩＩＩＢ族、ＩＢ族、ＩＩＢ族、ＩＩＩＡ族またはＩＶＡ族から選択された金属であってもよい。カソードの金属材料の例としては、リチウム、ナトリウム、カリウム、アルミニウム、銀、マグネシウム、マンガン、カルシウム、バリウム、インジウム、金、ルビジウム、セシウム、ベリリウム、ストロンチウム、スカンジウム、バナジウム、亜鉛、イットリウム、セリウム、サマリウム、ユーロピウム、テルビウム、イッテルビウム、プラチナ、銅、マンガン、チタニウム、コバルト、ニッケル、タングステン、スズ、合金、およびそれの組み合わせからなる群より選択することができる。カソードは、黒鉛または黒鉛中間層化合物であってもよい。電子注射を機能アップするために２つの層でカソードを作ることができる。
【００６１】
カソードの厚さは、通常約５０ｎｍから約５００ｎｍの範囲であって、望ましくは約６０ｎｍから約３００ｎｍ、より望ましくは約７０ｎｍから約２００ｎｍの範囲である。
【００６２】
基板および電極は、光を透過させるために透明であってもよい。
【００６３】
バンク、インプリント構造およびウェルの大きさは、マイクロサイズまたはナノサイズであってもよい。
【００６４】
バンクの高さは、通常、約０．１μｍから約１０μｍ、望ましくは約０．３μｍから約８μｍ、より望ましくは約０．５μｍから約４μｍである。
【００６５】
ある実施例においては、第１インプリント構造セットの高さは、バンクの高さに対応している。従って、この実施例において、第１インプリント構造セットの高さは、通常、約０．１μｍから約１０μｍ、望ましくは約０．３μｍから約８μｍ、より望ましくは約０．５μｍから約４μｍの範囲である。
【００６６】
第１インプリント構造セットと第２インプリント構造セットとは、互いに異なる幅の大きさを有していてもよい。
【００６７】
第１インプリント構造セットの幅は、通常、約１０μｍから約１０００μｍ、望ましくは約２０μｍから約８００μｍ、より望ましくは約３０μｍから約５００μｍである。
【００６８】
第２インプリント構造セットの幅は、通常約０．１μｍから約１００μｍ、望ましくは約０．１５μｍから約５０μｍ、より望ましくは約０．２μｍから約３０μｍである。
【００６９】
基板表面のバンクにおけるインプリント構造は、特定のぬれ性をバンクに付与しており、バンクの間に交互に配置されたウェルにおけるぬれ性とは実質的に異なっている。この特定のぬれ性は、疎水性または親水性であってもよい。さらに、インプリント構造は、バンクについて等方性のぬれ性の度合いを変更可能であってもよい。
【００７０】
バンクとウェルとのぬれ性の違いは、有機溶液を置くことにおいて役に立ちうる。ある実施例においては、インプリント構造は、バンクに、ウェル表面よりもより異方疎水性を備えるようにしうる。親水性についてのぬれ力を備えた有機溶液を基板に置く場合には、バンクの疎水性の性質によって少なくとも部分的にはじかれ、バンクよりも親水性であるウェルに置く。
【００７１】
インプリント構造は、長手軸方向に沿って配置されて、続いているウェルの間における、有機溶液の通過を促進させることができる。例えば、過剰の有機溶液が第１ウェルに置かれるとき、過剰の有機溶液はインプリント構造にむけてあふれ出しうる。インプリント構造のぬれ性と有機溶液のぬれ力の違いにより、有機溶液は、インプリント構造によってはじかれ、これにより、インプリント構造に沿いながら隣接のウェルまで流れていく。
【００７２】
バンクとインプリント構造が形成された後には、ウェル構成に対して有機溶液を置くことができる。有機溶液は、インクジェットプリンティング、スピンコーティング、ディップコーティング、ロールコーティング、スプレーコーティング、ブレードコーティング、フレキソ印刷またはスクリーン印刷のような手段を用いて、置いてもよいが、これらの手段には限定されない。
【００７３】
バンクにおけるインプリント構造は、インクジェットプリンティングによって、隣接しているウェルにおいて有機溶液との間に実質的な汚れや相互作用を生じさせることなく、ウェル構造に有機溶液を置きうる。したがって、インプリント構造は、個々のウェルに対する有機溶液のそれぞれの位置決めを促しうる。
【００７４】
前記有機溶液を含む複数のスプレーは、従来のインクジェットプリンティングシステムにおけるプリントヘッドなどのように、基板表面に対して同時に置かせうる。さらに、プリントヘッドに設けられた流体放出管の配列は、基板の特定の領域に対して異なったタイプの有機溶液を放射することができる。例えば、ＯＬＥＤを製造する場合には、プリントヘッドにおける１セットの流体放出管が、第１カラーの有機発光化合物を含有したある有機溶液を第１のウェルセットに対して放射することが可能であり、同時に、別の流体放出管セットは、第２カラーの有機発光化合物を含有した別の有機溶液を、第２のウェルセットに対して放射することが可能である。さらに、複数の有機溶液は、インクジェット式プリンタにおける複数のカートリッジまたはプリントヘッドを通じて置くことができる。
【００７５】
複数の有機溶液は、互いに同じタイプにはあってもよいし、互いに異なったタイプであってもよい。複数の異なった有機溶液が置かれる場合には、その異なった有機溶液は、同様のぬれ力を有していてもよい。
【００７６】
全てのウェルに同じ有機溶液を置くという他の実施例においては、置く手段としてインクジェットプリンティングまたはスピンコーティングが用いられてもよい。置く手段としてスピンコーティングが用いられる場合には、インプリント構造が採用されていることによって、有機溶液は、インプリント構造において部分的にはじかれた後、ウェルに供給されるように促されうる。
【００７７】
ウェルにおいて層を形成させるために、上記方法は、有機溶液を乾燥させるか気化させるステップを含んでいてもよい。
【００７８】
ウェルにおいて１つより多くの層を形成するか、もしくは、ウェルに設けられる有機化合物の量を増加させるために、上記方法は、置くステップと気化ステップとを繰り返すステップを含んでいてもよい。
【００７９】
ウェルに１つより多くの層を置く実施例においては、各置くステップは、同じであってもよいし、異なっていてもよい。例えば、スピンコーティングで第１の層を置きつつ、インクジェットプリンティングによって第２の層を置くようにしてもよい。
【００８０】
有機溶液は、適切な溶剤中に、有機化合物と実質的に均質な混合物を含んでいてもよい。溶剤は、有機化合物の溶解度と置く手段のタイプに応じて選択するようにしてもよい。上記方法は、いかなる不溶解性有機化合物を取り除くためであっても、ろ過工程を含んでいてもよい。これは、後に行われる処理の助けになりうる。例えば、有機溶液がインクジェットプリンティングを用いて置かれる場合には、有機溶液をフィルターにかけておくことは、プリントヘッドの目詰まりを最小限に抑えることに繋がりうる。
【００８１】
有機化合物は、有機電子デバイスもしくは光電子デバイスの操作に不可欠でありうる活性剤であってもよい。このような有機化合物は、発光有機分子、正孔輸送特性を有する導電性高分子、電子輸送特性を有する有機材料、発光ポリマー、光吸収ポリマーまたはそれの組み合わせであってもよい。上記の高分子化合物は、少なくとも部分的にまたは完全に共役のものであってもよい。ある実施例では、有機化合物は、光発光性の導電性高分子であってもよい。また、別の実施例では、有機化合物は、光吸収性の導電性高分子であってもよい。有機化合物は、有機電子デバイスもしくは光電子デバイスの種類に応じて用いる。
【００８２】
有機トランジスタにおいては、有機化合物は、導電性高分子であってもよい。光起電性デバイスでは、有機化合物は、伝導性であって光吸収性であってもよい。
【００８３】
有機発光デバイスまたは高分子発光デバイスは、通常、アノード、カソード、および、発光層を有しており、さらに、（ａ）、（ｂ）または（ｃ）の層を有している。
（ａ）カソードと発光層との間に設けられた電子輸送層（アノード、発光層、電子輸送層、およびカソードをその順に有している）
（ｂ）カソードと発光層との間に設けられた正孔輸送層（アノード、正孔輸送層、発光層、および、カソードをその順に有している）
（ｃ）アノードと発光層との間に設けられた電子輸送層、アノードと発光層との間に設けられた正孔輸送層（アノード、正孔輸送層、発光層、電子輸送層、カソードをその順に有している）
【００８４】
例えば、アノード、正孔輸送層、発光層、および、電子輸送層が上記基板上に順に形成される方法により、上記発光デバイス（ｃ）を生産することができる。重畳的に得られた積層および他の上記基板上に、アノードとカソードの各電極が両端部に配置された状態でこの各端部がシールされるように、カソードがそれぞれ設けられる。この方法において、アノードを有する基板とカソードを有する基板とのいずれか一方が透明である。
【００８５】
コーティング後の安定性の観点から、発光有機分子は、有機電子デバイスか光電子デバイスにおける使用に適した高分子であってもよいが、これには限られない。
【００８６】
正孔輸送層は、ポリビニルカルバゾール、ポリビニルカルバゾール誘導体、ポリシラン、ポリシラン誘導体、側鎖または主鎖において芳香族アミン化合物群を有するポリシロキサン誘導体、ポリアニリン、ポリアニリン誘導体、ポリチオフェン、ポリチオフェン誘導体、ポリ（p-フェニレンビニレン）、ポリ（p-フェニレンビニレン）誘導体、ポリ（2、5-チエニレンビニレン）とポリ（2、5-チエニレンビニレン）誘導体からなる群より選ばれる伝導性ポリマーを含有していてもよい。正孔輸送層は、インクジェットプリンティング、スピンコーティング、ディップコーティング、ロールコーティング、スプレーコーティング、ブレードコーティング、フレキソ印刷またはスクリーン印刷によって形成してもよい。
【００８７】
放出層は、有機ＥＬ材料で形成されていてもよいし、低分子化合物または高分子化合物のどちらかで形成されていてもよい。低分子化合物の例としては、ナフタレン誘導体、アントラセン、アントラセン誘導体、ペリレン、ペリレン誘導体、染料（例えば、ポリメチレン染料、キサンテン染料、クマリン染料、シアニン染料）、8-ヒドロキシキノリン、8-ヒドロキシキノリン誘導体の金属複合体、芳香族アミン、テトラフェニルシクロペンタジエン、テトラフェニルシクロペンタジエン誘導体、テトラフェニルブタジエン、および、テトラフェニルブタジエン誘導体（特開昭57-51781号、特開昭59-194393号）が挙げられる。放出層は、粉体が用いられる真空置き、インクジェットプリンティング、スピンコーティング、ディップコーティング、ロールコーティング、スプレーコーティング、ブレードコーティング、フレキソ印刷またはスクリーンによって形成してもよい。
【００８８】
高分子化合物の例としては、ポリ（ｐ−フェニレンビニレン）、ポリフルオレン、およびポリパラフェニレン誘導体（Jpn. J. Appl. Phys. (1991), vol. 30, p. L1941 and Adv. Mater. (1992), vol. 4, p. 36）が挙げられる。
【００８９】
電子輸送層は、オキサジアゾ−ル誘導体、アントラキノジメタン（ａｎｔｈｒａｑｕｉｎｏｄｉｍｅｔｈａｎｅ）、アントラキノジメタン（ａｎｔｈｒａｑｕｉｎｏｄｉｍｅｔｈａｎｅ）誘導体、ベンゾキノン、ベンゾキノン誘導体、ナフトキノン、ナフトキノン誘導体、アントラキノン、アントラキノン誘導体、テトラシアノアントラキノジメタン（ｔｅｔｒａｃｙａｎｏａｎｔｈｒａｑｕｉｎｏｄｉｍｅｔｈａｎｅ）、テトラシアノアントラキノジメタン（ｔｅｔｒａｃｙａｎｏａｎｔｈｒａｑｕｉｎｏｄｉｍｅｔｈａｎｅ）誘導体、フルオレノン（ｆｌｕｏｒｅｎｏｎｅ）誘導体、ジフェニルジシアノエチレン、ジフェニルジシアノエチレン誘導体、ジフェノキノン誘導体、８−ヒドロキシキノリン、８−ヒドロキシキノリン誘導体の金属錯体、ポリキノリン、ポリキノリン誘導体、ポリキノキサリン、ポリキノキサリン誘導体、ポリフルオレン、および、ポリフルオレン誘導体からなる群より選択される有機材料を含有していてもよい。電子輸送層は、真空置き（材料として粉体が用いられる）、インクジェットプリンティング、スピンコーティング、ディップコーティング、ロールコーティング、スプレーコーティング、ブレードコーティング、フレキソ印刷またはスクリーン印刷（溶液は材料として用いられる）によって得られうる。
【００９０】
光吸収高分子化合物は、ポリ（ピリジン）、ポリ（ピラジン）、ポリ（ピリジンビニレン）、ポリ（ピラジンビニレン）、ポリ−３−ヘキシルチオフェンの共重合体と誘導体およびそれの混合物からなる群より選択される高分子を含有していてもよい。
【００９１】
有機層の厚さは、通常約２ｎｍから約３００ｎｍの範囲、望ましくは約５ｎｍから約２００ｎｍの範囲、より望ましくは約１０ｎｍから約１５０ｎｍの範囲である。
【００９２】
有機化合物を溶解するのに使用される溶剤は、有機化合物のタイプに頼っている。溶剤は、有機溶媒であってもよい。溶剤の例としては、水、アニソール、トルエン、キシレン、ベンゼン、メシチレン、クロロホルム、ジクロロメタン、シクロヘキシルフェノール、エタノール、テトラヒドロナフタレン、テトラヒドロフラン、イソプロピル・アルコール、および、これの混合物が挙げられるが、これに限定されない。有機溶液は、適切な溶剤中の有機化合物の実質的に均質の混合物を含んでいてもよい。
【００９３】
関連有機溶液がウェルに置かれて、層にされた後に、層にされた有機溶液を電気が通過して流れるように回路を完成させるため、第２の電極を先端に設けてもよい。第２の電極は、真空置きやスパッタリングなどの手段で置かれることができる。ある実施例では、有機溶液はアノードで置かれ、カソードは層にされた有機溶液の上に設けられる。カソードの長手軸方向は、アノードの長手軸方向に垂直な状態で配置されていてもよい。他の実施例においては、カソードは、実質的にデバイスの全体を覆うようなフラットシートであってもよい。
【００９４】
第２の電極の上に二次基板を置くことができる。基板と電極は、装置を通過する光や装置からも光を供給できるようにするため、透明であってもよい。
【００９５】
電源は、電気をウェルに供給するために上記デバイスと一体化されていてもよい。また、画素を示すのにウェルを用いることに留意する。
【００９６】
また、ここに示されているのは、以下のステップを含む基板製造方法である。
（ａ）高分子化合物層がその上に形成された基板を提供する。
（ｂ）複数のバンクとバンクの間において交互に設けられたウェルをその上に設けるために、少なくとも１つのモールドを高分子化合物層に当てる。前記少なくとも１つのモールドは、バンク表面にインプリント構造を形成させるために、インプリント構造が表面に設けられている。インプリント構造は、ウェルの特定のぬれ性とは異なるぬれ性をバンク表面に付与する。
【００９７】
このモールドは、高分子化合物層から、バンクとインプリント構造を形成させることができる。例えば、高分子化合物層に対してモールドが当てられた後にバンクを形成するために、基板表面においてバンクを設けようとする位置において、モールドの表面には、対応する窪んだ部位が形成されてもよい。
【００９８】
モールドは、シリコン、金属、ガラス、クォーツ、セラミック、および、これの組み合わせからなる群より選択された材料から形成されていてもよい。
【００９９】
バンクを形成するために高分子化合物層に、このモールドを当てることができる。バンクとインプリント構造を形成するために、１つより多くのモールドを高分子化合物層に当てることができる。ある実施例においては、１つのモールドは、基板表面に形成されるバンクおよびインプリント構造に対応したパターンを有していてもよい。他の実施例においては、まず、バンクに対応したパターンを有している第１のモールドを高分子化合物層に当てることができる。次に、インプリント構造に対応したパターンを有している第２のモールドを、基板に設けられているバンクに当てることができる。
【０１００】
インプリント構造は、いかなる形状であってもよい。形状の例としては、格子、堀、正方形、長方形、円、穴または柱である。
【０１０１】
１つより多くのモールドが使用されている実施例においては、後に続いて当てられるモールドは、第１のモールドに対応するある角度で当てられうる。第１のモールドに対応する角度で次のモールドを当てることは、バンクに付与しようとする所望のぬれ性を定めやすくしうる。
【０１０２】
モールドを基板表面に当てる際の温度は、高分子化合物層中の高分子材料のガラス転移温度（Ｔg）を超えている温度としてもよい。この温度では、高分子材料が和らいで、モールドの形に一致できるので、高分子材料にバンクを設けることができる。ある実施例においては、１つのモールドが基板表面に当てられることで、バンクとインプリント構造の両方が１つのステップで形成されうる。バンクおよびインプリント構造を形成するために、ある期間、所定圧力でモールドが当てられる。適用される温度と圧力は、高分子化合物層中で用いられている高分子材料の種類に応じた値とすることができる。バンクおよびインプリント構造を形成するために用いる高分子材料の例としては、上述したものを用いることができる。
【０１０３】
高分子材料に対して第１のモールドが当てられる際の温度としては、約６０℃から約２００℃、約６０℃から約１８０℃、約６０℃から約１６０℃、約６０℃から約１４０℃、約６０℃から約１２０℃、約６０℃から約１００℃、約６０℃から約８００℃、約８０℃から約２００℃、約１００℃から約２００℃、約１２０℃から約２００℃、約１４０℃から約２００℃、約１６０℃から約２００℃、および、約１８０℃から約２００℃からなる群より選択することができる。
【０１０４】
高分子材料に対して第１のモールドが当てられる際の圧力としては、約４０barsから約５０bars、約４２barsから約５０bars、約４４barsから約５０bars、約４６barsから約５０bars、約４８barsから約５０bars、約４０barsから約４２bars、約４０barsから約４４bars、約４０barsから約４６bars、および、約４０barsから約４８barsからなる群より選択することができる。
【０１０５】
高分子材料に対して第１のモールドが当てられる時間としては、約４分から２０分の範囲であってもよい。
【０１０６】
高分子材料に対して１つより多くのモールドが当てられる実施例では、第２のモールドが当てられる間において、高分子材料のガラス転移温度（Ｔg）より低い温度を選択するステップを含んでいてもよい。
【０１０７】
高分子材料に対して第２のモールドが当てられる際の温度としては、約６０℃から約１２０℃、約８０℃から約１２０℃、約１００℃から約１２０℃、約６０℃から約８０℃、および、約６０℃から約１００℃からなる群より選択してもよい。
【０１０８】
高分子材料に対して第２のモールドが当てられる際の圧力としては、約１０barsから約５０bars、約１５barsから約５０bars、約２０barsから約５０bars、約２５barsから約５０bars、約３０barsから約５０bars、約３５barsから約５０bars、約４０barsから約５０bars、約４５barsから約５０bars、約１０barsから約１５bars、約１０barsから約２０bars、約１０barsから約２５bars、約１０barsから約３０bars、約１０barsから約３５bars、約１０barsから約４０bars、および、約１０barsから約４５barsからなる群より選択することができる。
【０１０９】
高分子材料に対して第２のモールドが当てられる際の時間は、インプリントステップにおける温度や求められているインプリントの深さに応じた長さとすることができる。例えば、インプリント深さがよりわずかである場合には、必要な時間はより短いが、より低い温度ではより長い時間が必要になる。この時間の例としては、約１０分から約３０分である。
【０１１０】
ある実施例では、第２のモールドを当てた後は、バンクに更なる１つ以上のインプリント構造形成させるステップを含むことができる。ここでは、更なる１つ以上のインプリント構造の形成において、少なくとも第２のインプリント構造とは、異なった配向性または同様の配向性で形成される。
【０１１１】
モールドと高分子材料との間でいかなる材料の転送もすることなく、モールドを繰り返して使用してもよい。したがって、モールドまたは高分子材料のどちらかへの汚染を最小にするか、または排除することができる。
【０１１２】
（実施例の詳細な開示）
以下に記載の実施例を示すことで、より詳細に、非限定的な実施例を示す。これは、本発明を限定解釈するいかなる手法としても解釈すべきでない。
【０１１３】
図１は、示された実施例による方法１００の回路図である。
【０１１４】
第１ステップでは、高分子材料１４の層を有している基板６には、Obducat社製のナノインプリント装置を用いて、第１モールドが押し当てられる。第１モールド８は、第１モールド８の表面に、段１０の形状でインプリント構造を形成するモールドを有している。ステップ２において見られるように、第１モールド８の対応する段１０によってウェル２２を形成するために、第１モールド８は、高分子材料１４の層に型を取る。第１モールド８は、高分子材料１４のガラス転移温度Ｔgを超えた温度で、当てられる。ウェル２２は、バンク２に囲まれている。
【０１１５】
ステップ３では、バンク２の表面にインプリント構造４を形成するため、格子１８と凹み２０を有している第２モールド１６は、バンク２に対して押し当てられる。第２モールド１６は、対応する凹み２０と格子１８によって、バンク２の表面に型を取る。第２モールド１６は、高分子材料１４のガラス転移温度Ｔgより低い温度で、Obducat社製のナノインプリント装置を用いて、バンク２に当てられる。モールド１６は、各インプリント構造の長手軸方向がバンク２の長手軸方向と平行になるように、バンク２に対して押し当てられる。
【０１１６】
以下の特定の例においてさらなる詳細を示すように、方法１００は、基板６に、バンク２とインプリント構造４の間に交互に設けられたウェル構造２２を設ける。ここで、インプリント構造４は、ウェル構成２２の表面のぬれ性とは異なる特性のぬれ性を、バンク２の表面に付与する。
【０１１７】
図２は、他の示された実施例による方法１００＾の回路図である。図２に描かれた１００＾は、図１の方法１００と同様であり、このような各要素は、ふたを示すシンボル（＾）を用いた参照数字によって特定されている。
【０１１８】
第１のステップでは、高分子材料１４＾の層を有する基板６＾は、Obducat社製のナノインプリント装置を用いて、第１モールド８＾によって型が取られる。第１モールド８＾は、格子１１０と凹み１１２の形状でインプリント構造を形成するモールドである。ステップ２において見られるように、第１モールド８＾の対応する凹み１１２によってバンク２＾を形成し、第１モールド８＾の対応する格子１１０によってウェル２２＾を形成するために、第１モールド８＾は、高分子材料１４＾の層に押し当てられる。第１モールド８＾は、高分子材料１４＾のガラス転移温度Ｔgを超えた温度で当てられる。したがって、それらの間に交互にウェル２２＾が形成された基板６＾において、互いに並列配置されている一連のバンク２＾が得られる。
【０１１９】
ステップ３では、格子１８＾と凹み２０＾を有する第２モールド１６＾は、バンク２＾の表面にインプリント構造４＾を形成するために、バンク２＾の表面に型取る。第２モールド１６＾は、対応する凹み２０＾と格子１８＾によって、バンク２＾の上表面に型を取る。高分子材料１４＾のガラス転移温度Ｔgより低い温度で、Obducat社製のナノインプリント装置を用いて、第２モールド１６＾はバンク２＾に押し込まれる。インプリント構造４＾の長手軸方向とバンク２＾の長手軸方向とが平行になるように、モールド１６＾はバンク２＾に押し込まれる。
【０１２０】
図２のウェル２２＾の形状は、図示のように、図１のウェル２２の形状とは異なっている。
【０１２１】
図３は、バンクとインプリント構造とを同時に形成するために用いられるモールド２４の横断面図である。図３Ａは、図３中のモールド２４のＡ−Ａ部分における部分拡大図である。モールド２４は、基板表面において形成される、ウェル構成、バンク、および、インプリント構造の領域を決定する。モールド２４が基板表面に当てられた際に、モールド２４のＢ−Ｃライン間の領域２６は、基板表面においてウェル構造となる。モールド２４のＢ−Ｂライン間の領域２８は、基板表面のバンクとなり、モールド２４のパターン３０は、基板表面のバンク上におけるインプリント構造となる。
【０１２２】
図４は、図２の方法１００＾によって作られた有機電子デバイス５０の横断面図である。電子デバイス５０は、表面にウェル構成２２＾とインプリント構造４＾を有するバンク２＾とを有する基板６＾を備えている。インクジェットカートリッジやプリントヘッド３２は、有機溶液４６をウェル構造２２＾に置くために用いられる。有機溶剤４６は、バンク２＾のインプリント構造４＾上に滴下された場合に、インプリント構造４＾のぬれ性によってはじかれ、ウェル構造２２＾中に存在することになる、というような任意の有機溶液から選択される。したがって、インプリント構造４＾の異方特性は、有機溶液４６がウェル構造２２＾から広がっていくことを抑制する。
【０１２３】
図５Ａは、バンク表面に有機溶液の流れを生じさせるためにインプリント構造４’が形成された基板６’の平面図である。基板６’は、図４で図示されたものと機能上同様であり、プライムシンボル（’）を用いた参照数字によって特定されていることに留意されたい。ウェルセット（３８Ａ、３８Ｂ、３８Ｃ）は青で着色された有機溶液を含み、ウェルセット（４０Ａ、４０Ｂ、４０Ｃ）は緑色で着色された有機溶液を含み、ウェルセット（４２Ａ、４２Ｂ、４２Ｃ）は赤で着色された有機溶液を含んでいる。インプリント構造４’があることで、ウェルセット（３８Ａ、３８Ｂ、３８Ｃ）、ウェルセット（４０Ａ、４０Ｂ、４０Ｃ）およびウェルセット（４２Ａ、４２Ｂ、４２Ｃ）の間で有機溶液がまたがってしまい汚染されることを抑制しやすくなっている。例えば、有機溶液が図５Ａにおいて数字の３４で示す領域に滴下された場合に、有機溶液は、インプリント構造４’に沿って基板の端部まで移動させうる。領域３４に存在する有機溶液は、インプリント構造４’に直交する方向には移動しがたく、異なる色の有機溶液によって隣接のウェルへ置かれる。有機溶液が図５Ａにおける数字の３６で示した領域に滴下された場合に、有機溶液は、インプリント構造４’に沿って、例えば、ウェル４２Ｂに向けて移動し、および、移動の経路に沿ってウェル４２Ｂなどのようにウェルに置かれる。従って、インプリント構造４’が設けられていることで、様々な色の有機溶液は、それぞれの対応するウェルの位置決めをしやすくしている。
【０１２４】
図５Ｂは、インクジェットプリント装置３２’を用いて、有機溶液４６が置かれた図５Ａの基板６’の斜視図である。上で述べたように、有機溶液４４が領域３６において置かれた場合には、その有機溶液４４はインプリント構造４’に沿ってウェル４２Ｂに向けて移動し、その後、ウェル４２Ｂにおいて置かれる。
【０１２５】
図６Ａは、典型的な階層構造についての原子間力顕微鏡による立体画像である。ここでは、第１セットのインプリント構造が第２セットのインプリント構造に対して垂直となっている。
【０１２６】
図６Ｂは、典型的な階層構造についての原子間力顕微鏡による立体画像である。ここでは、第１セットのインプリント構造が第２セットのインプリント構造と平行になっている。
【０１２７】
図６Ａと図６Ｂによると、インプリント構造は、形態および地形に関して、バンク上の表面における変化をもたらすことが認められる。
【０１２８】
（下層と高分子材料の準備）
図１を参照すると、高分子材料１４は、基板６に対してスピンコーティングされたものであって。高分子材料１４として、ＳＵ−８（登録商標、以下同じ）２０００レジストを用い、基板６として、インジウムスズ酸化物の層を有するシリコンウエハーを用いた。２５０Torrの圧力下、８０Ｗの酸素プラズマの中で、１０分間、基板６を処理した。ＳＵ−８ ２００２レジストは、元々、シクロペンタノンで定式化され、一般に容認されたものとして用いた。スピンコーティングは、膜厚を２μｍとするために定式化して得られる状態で行った。基板の１ｃｍ×１ｃｍの単位領域において、約１ｍｌのＳＵ−８ ２００２レジスト溶液を用いた。塗布サイクルは、５秒間、１００ｒ／ｓで５００ｒｐｍとした。脱水サイクルは、３０秒間、３００ｒ／ｓで３０００ｒｐｍとした。ＳＵ−８ ２００２レジストが基板６に滴下された後、結果サンプルは、５分間、６５℃において穏やかに加熱し、その後、溶剤を気化させて膜の密度を高めるために、５分間、９５℃で加熱した。サンプルは、デジタルレベルホットプレートの上で加熱した。
【０１２９】
（モールドの処理）
インプリント構造を付与する過程で使用されるモールド（８、１６）は、シリコンで作られており、商業的に入手可能なものである。例えば、日本のエヌ・ティ・ティ・アドバンステクノロジ株式会社やドイツのNIL COMから、このようなモールドを入手することができる。ダイヤモンドのスクライバーによって、モールド（８、１６）を、２ｃｍ×２ｃｍの適切なサイズにカットした。そして、モールド（８、１６）を、１０分間、アセトン中で超音波洗浄にさらした後、イソプロパノールによって超音波洗浄した。さらに、モールド（８、１６）を、１０分間、２５０Torrで、８０Ｗの酸素プラズマの中で処理した。この処理の後に、モールド（８、１６）を、３０分間、窒素グローブボックスにおいて、２０ミリモルのパーフルオロデシルトリクロロシラン（ＦＤＴＳ）溶液中で処理した。グローブボックスにおける相対湿度は、１０〜１５％の間に保った。そして、ヘプタンとイソプロパノールによって、モールド（８、１６）をそれぞれすすいだ。残りの溶剤を取り除くために、９５℃のオーブン中で１時間穏やかにモールド（８、１６）を加熱した。インプリント構造を付与する前に、使用されるすべてのモールド（８、１６）を、１０分間、アセトンとイソプロパノールで再度、超音波洗浄し、使用の前に、窒素を用いて乾燥させた。
【０１３０】
（インプリント構造を付与する際の条件）
インプリント構造の付与は、Obducat社製のインプリント装置（Obducat社、スウェーデン）を用いて行った。図１のステップ１では、モールド８を、基板６の上に置いて、インプリント装置内に積み込んだ。高分子材料１４としてのＳＵ−８ ２００２は、ステップ２で示されるように、基板６の表面にバンク２を形成させるために、１０分間、６０bars、９０℃の下で、インプリント構造を付与した。ステップ２では、バンク７２に組み込まれたインプリント構造４を形成するために、モールド１６をバンク２の上表面に配置した。このステップにおけるインプリント構造を付与するための条件は、１０分間、６０bars、４０℃とする。
【０１３１】
（架橋処理の条件）
次に、アノード層に存在し、インジウムスズ酸化物を含有する高分子材料を架橋させるために、インプリント装置内において、１０秒間、サンプルに紫外線を照射した。そして、サンプルを、２．５時間、対流式オーブンにおいて１８０℃で加熱した。サンプルを徐々に冷却させることができるように、温度を徐々に低下させた。これは、熱応力がサンプルに生じることを防ぐためである。そして、サンプルは、基板からモールドを分離するために、モールド抜きされた。
【０１３２】
（接触角の測定）
接触角の測定は、ラム-ハート角度計（from rame-hart of Mountain Lakes, New Jersey, United States of America）を用いて行った。初めに、わずかに脱イオン化された水滴を、自動ピペットによって試料表面に静かに置き、次に、高分子材料の表面にある水滴の写真を撮ることで、分析した。各サンプルについて、３〜６個を調べた。時には、サンプルのイメージについてしばしば生じる角度計の欠陥により、妥当でない結果が得られることがあり、その場合には、水滴のプリントアウト写真に接線を引き込むことによって手作業で接触角を測定せざるをえないこともある。
【０１３３】
（調べた溶剤の種類）
水とアニソールの２つの種類の溶剤を調査した。水は、ポリエチレンジオキシチオフェンなどの半導体ポリマーのために、一般的に用いられる溶剤であり、一方、アニソールは、多くの半導体ポリマーや発光ポリマーなどの一般的に用いられる溶剤として含有されている。
【０１３４】
図７は、インプリント構造を示す２μｍの幅の凹凸が形成されている表面上に置かれた水滴とアニソールの液滴の５０００ｘ倍率における典型的な図である。図７に示されるように、２つの方向から接触角を測定した。長手軸方向に垂直な方向の「Ｘ」方向において測定された接触角がθｘであり、長手軸方向に平行もしくは並んだ方向の「Ｙ」方向において測定された接触角がθｙである。
【０１３５】
図７Ａと図７Ｃにおいて示されているように、アニソールの液滴は、異方特性によってぬれやすいことを示している。図７Ｂと図７Ｄにおいて示されているように、水滴は等方性の特性によってぬれにくいことを示している。
【０１３６】
（実施例１）
この実施例では、ＳＵ−８ ２０００レジスト材料の上に置かれた水とアニソールの接触角について述べる。
【０１３７】
上述したように、有機溶液を各ウェルに送り込むためのバンクを形成するための高分子材料として、ＳＵ−８ ２０００レジスト材料を用いた。ＳＵ−８ ２０００レジストを含有するバンクは、２μｍの幅と高さの格子と凹みのインプリント構造が形成された。水とアニソールの接触角（θx、θy）および接触角の変化（Δθ）を、表１で示す。
【０１３８】
（表１）：水とアニソールの接触角の測定
0005677088.tif 000002
「post-cured」の語は、ＳＵ−８ ２０００レジストの処理条件の結果としての状態を示すものである。初めに、架橋処理を開始させるためにＳＵ−８ ２０００を紫外線にさらし、次に、架橋を全面的に行うために加熱する。この段階で、ＳＵ−８ ２０００レジストは、「post-cured」と呼ばれる。
【０１３９】
表１が示すように、２μｍの幅と高さの格子と凹みのインプリント構造が形成された表面に置かれた場合に、水は、より疎水性に（θx=137.9）、かつ、より異方性に（Δθが0°から54.7°に変化）になる。さらに、インプリント構造が追加的に２μｍのインプリントに組み込まれてもよい。２μｍのインプリント構造は、バンクの疎水性および異方性の程度を増加させる。したがって、このことは、バンクにおいてはじかれた水分子が、ウェルの中に導かれやすくできることを示している。
【０１４０】
表１で示すように、アニソールは、水と比べて接触角がより小さいことからも明らかなように、非常にぬれやすい液体である。２μｍの幅と高さの格子と凹みのインプリント構造が形成されることで、アニソールに関するＳＵ−８レジストの異方特性がわずかに変更することになる。
【０１４１】
アニソールのぬれ性を減少させるために、ＣＦ4による酸素プラズマを用いて行う表面処理がＳＵ−８ ２０００レジストに取り込まれた。表面処理後の水とアニソールの接触角の測定値を、以下の表２に示す。
【０１４２】
（表２）：表面処理後の水とアニソールの接触角の測定
0005677088.tif 000003
【０１４３】
表２に示すように、表面処理は、ＳＵ−８ ２０００レジストの接触角をさらに増大させ、より疎水性にさせる。アニソールが使われた場合には、表面処理は、異方性のぬれ性について、Δθ=7からΔθ=49まで強化することが重要である。
【０１４４】
他方では、表面処理は、水の異方性のぬれ性を減少させる。したがって、必要なら、有機溶液に使用される溶剤のタイプに応じて、適当な表面処理を行うようにしてもよい。
【産業上の利用可能性】
【０１４５】
基板は、有機発光デバイスまたは高分子発光デバイスに組み入れることができ、複数の有機溶液はインクジェットプリンティングによって基板に置かれうる。
【０１４６】
インクジェットプリンティングによって複数の有機溶液が置かれる際に、インプリント構造は、隣接しているウェルにおいて有機溶液同士の間で交差汚染が生じることを、かなり減少させることができる。
【０１４７】
インプリント構造は、ウェルの間の有機溶液が広がっていくことを実質的に最小にすることができる。これは、バンク構造にインプリント構造が形成されない従来手法と比べて、より高い程度の解決策を与えることができる。
【０１４８】
インクジェットプリンティングなどの置く手段によって、上述した方法を用いることができる。これは知られている方法より費用対効果がよいアプローチでありうる。
【０１４９】
選択されたぬれ性をバンクに与えるために、ただ一つのモールドを基板表面に当てることによって、基板表面におけるバンクとインプリント構造を１つのステップで形成することができる。所望のパターンを基板に形成するために露出ステップや、化学エッチングステップや除去ステップなどの多くのステップを必要とする従来技術方法と比べて、上記方法では、処置ステップをより少ない数とすることができる。
【０１５０】
その上、上記方法では、インプリント構造を形成するに際して、複雑な有機溶液置き設備の使用を必要としない。また、上記方法は実質的に電磁放射または化学物質（体に害を与えうる、もしくは、不必要に装置を汚染しうる）の必要性を実質的に最小にすることができる。
【０１５１】
有機発光デバイスまたは高分子発光デバイスは、例えば、コンピュータのディスプレイ、車の情報ディスプレイ、テレビモニタ、電話、プリンタ、照明看板、マイクロアレイ、再生医工学または細胞パターン形成などの生物学的応用について用いることができる。
【０１５２】
光起電性デバイスは、例えば、太陽電池、レーザ、光検知器、生物学的応用または光結合器で使用できる。
【０１５３】
上記の開示を読んだ後であれば、本発明の趣旨と範囲から逸脱せずに本発明の他の様々な修正と適合を行えることは当業者とって明らかであり、そのようなすべての修正と適合は請求の範囲に含まれることを意図する。
【先行技術文献】
【非特許文献】
【０１５４】
【非特許文献１】T.Kawase, T.Shimoda, C.Newsome, H.Sirringhaus and R.H.Friend, Thin Solid Films (2003) 438-439, 279-287.
【非特許文献２】J.Z.Wang, Z.H.Zheng, H/W/Li, W.T.S.Huck and H.Sirringhaous, Nature (2004) 3, 171-176.
【非特許文献３】T.R.Hebner, C.C.Wu, D.Marcy, M.H.Lu and J.C. Sturm, Appl.Phys.Lett. (1998) 72, 519.
【非特許文献４】Y.Yang, S-C Chang, J.Bharathan and J.Liu, J.Mater.Sci.Mater.Electron (2000) 11, 89-96.
【図３−３Ａ】
0005677088.tif 000004
【図４】
0005677088.tif 000005
【図５Ａ】
0005677088.tif 000006
【図５Ｂ】
0005677088.tif 000007
【図６Ａ】
0005677088.tif 000008
【図６Ｂ】
0005677088.tif 000009
【図７】
0005677088.tif 000010
【図１】
0005677088.tif 000011
【図２】
0005677088.tif 000012